(57)【要約】【課題】寒冷地や冬期において、凍結防止剤を散布しても、コンクリート表面近辺に存在する粗骨材の上面のモルタルが剥離する等のスケーリングがほとんど生じない、スケーリング低減コンクリート製品及びその製造方法を提供することである。【解決手段】スケーリング低減コンクリート製品は、コンクリート配合物を振動締固めにより成形して得られる、セメント、骨材及びポリプロピレン繊維を含むコンクリート製品であって、前記コンクリート配合物中の空気量は２．０〜８．０％、粗骨材の最大粒径は２０ｍｍ以下、該ポリプロピレン繊維は、繊維径が１０〜２００μｍで、０．０１〜０．２０容量％含まれているものである。【選択図】  なし【特許請求の範囲】
【請求項１】
コンクリート配合物を振動締固めにより成形して得られる、セメント、骨材及びポリプロピレン繊維を含むコンクリート製品であって、前記コンクリート配合物中の空気量は２．０〜８．０％、粗骨材の最大粒径は２０ｍｍ以下、該ポリプロピレン繊維は、繊維径が
１０〜２００μｍで、０．０１〜０．２０容量％含まれていることを特徴とする、スケーリング低減コンクリート製品。
【請求項２】
請求項１記載のコンクリート製品において、セメントは普通ポルトランドセメントであることを特徴とする、スケーリング低減コンクリート製品。
【請求項３】
請求項１又は２記載のコンクリート製品を製造するにあたり、セメント、骨材、ポリプロピレン繊維及び水を含むコンクリート配合物を、振動締固めにより成形し、蒸気養生することによって得られることを特徴とする、スケーリング低減コンクリート製品の製造方法。
【発明の詳細な説明】
【技術分野】
【０００１】
本発明は、スケーリング低減コンクリート製品及び当該コンクリート製品の製造方法に関し、特に寒冷地や冬期における凍結防止剤によるコンクリート製品の劣化に対し、スケーリングを低減させるコンクリート製品及び当該コンクリート製品の製造方法に関する。
【背景技術】
【０００２】
寒冷地や冬期における道路の安全対策として、凍結防止剤の散布量が増加している。主に散布している凍結防止剤は塩化カルシウムあるいは塩化ナトリウムである。
かかる凍結防止剤が路面に大量に散布されており、このため、凍結防止剤の散布を起因として生じるコンクリートの劣化の一つに、塩化物と凍結融解の複合作用によって表層剥離（粗骨材が洗い出されるような状態）が促進されるスケーリングがある。
【０００３】
凍結防止剤の作用を受けるコンクリートでのスケーリング劣化（表層剥離）に対する耐久性を評価するための試験方法の一つに、「除氷塩にさらされたコンクリート表面のスケーリング抵抗性」（ＡＳＴＭＣ６７２）の試験方法がある。
【０００４】
スケーリングは、コンクリート製品新設後、１年足らずで生じることがある。
従って、コンクリート製品では、冬を越えた竣工検査時に、前記試験方法により評価するとスケーリングが生じていることがしばしばあり、このため現場製品の入れ替えを求められる。
【０００５】
この点に鑑み、特許第３６４８５１号公報（特許文献１）には、有スランプのコンクリートを使用し、振動バイブレータで成形後蒸気養生することによって得られるコンクリート製品であって、前記コンクリートの単位粗骨材容積が３５０ｌ／ｍ３未満、最大骨材寸法が１５ｍｍ以下であることを特徴とする凍害防止用コンクリート製品が開示されている。
【０００６】
また、コンクリート工学年次論文集（２００７）中の論文「凍結融解作用による各種混和剤を用いたコンクリートのスケーリング特性」（非特許文献１）には、スケーリング抵抗性は、フライアッシュを細骨材の容積に対して１０％置換したものが最も大きく、混和材の種類、置換方法及び置換率によって差異が生じることが記載されている。
【０００７】
セメント・コンクリート論文集（２００３）中の論文「凍結防止剤の影響を受けるコンクリート製品のスケーリング抵抗性改善に関する研究」（非特許文献２）には、ＡＥコンクリート、高流動コンクリート及び硬練りコンクリートの繊維混入によるスケーリング抵抗性の大きな改善は認められなかったことが記載されている。
【０００８】
また、スケーリングや凍結融解の抑制方法として、セメント系材料に空気量を４．５％以上に含有させることが有効とされているが、現状では、コンクリート製品の成形の際に、振動締固めを実施するため、該振動締固めによりコンクリート配合物に連行させた微細な空気泡がロスしてしまい、空気泡によるスケーリング低減を有効に発揮することができない。
【先行技術文献】
【特許文献】
【０００９】
【特許文献１】特許第３６４８５１号公報
【非特許文献】
【００１０】
【非特許文献１】楠貞則  他３名，「凍結融解作用による各種混和剤を用いたコンクリートのスケーリング特性」，Ｐ．２３７−２４２，コンクリート工学年次論文集，Ｖｏｌ．２９，Ｎｏ．１，２００７年，日本コンクリート工学協会発行
【非特許文献２】月永洋一他３名、「凍結防止剤の影響を受けるコンクリート製品のスケーリング抵抗性改善に関する研究」、Ｐ．２７３−２７８、セメント・コンクリート論文集、Ｎｏ．５７、２００３年、社団法人セメント協会発行
【発明の概要】
【発明が解決しようとする課題】
【００１１】
本発明の目的は、上記問題点を克服し、コンクリート製品の施工時に振動締固めを施す施工をするものであっても、寒冷地や冬期において、凍結防止剤を散布しても、コンクリート表面近辺に存在する粗骨材の上面のモルタルが剥離する等のコンクリート製品のスケーリングを低減させることができる、スケーリング低減コンクリート製品及びその製造方法を提供することである。
また、コンクリート製品を製造する際に使用するコンクリート配合物中に含まれる微細な空気泡によるスケーリング抑制以外に、有効な手段を構築したスケーリング低減コンクリート製品及びその製造方法を提供することである。
【課題を解決するための手段】
【００１２】
本発明のスケーリング低減コンクリート製品は、コンクリート配合物を振動締固めにより成形して得られる、セメント、骨材及びポリプロピレン繊維を含むコンクリート製品であって、前記コンクリート配合物中の空気量は２．０〜８．０％、粗骨材の最大粒径は２０ｍｍ以下、該ポリプロピレン繊維は、繊維径が１０〜２００μｍで、０．０１〜０．２０容量％含まれていることを特徴とする、スケーリング低減コンクリート製品である。
【００１３】
好適には、上記本発明のコンクリート製品において、セメントは早強または普通ポルトランドセメントであることを特徴とする。
【００１４】
本発明のスケーリング低減コンクリート製品の製造方法は、上記本発明のコンクリート製品を製造するにあたり、セメント、骨材、ポリプロピレン繊維及び水を含むコンクリート配合物を、振動締固めにより成形し、蒸気養生することによって得られることを特徴とする、スケーリング低減コンクリート製品の製造方法である。
【発明の効果】
【００１５】
本発明のスケーリング低減コンクリート製品は、寒冷地や冬期において、塩化カルシウムや塩化ナトリウム等の凍結防止剤を散布しても、コンクリート表面近辺に存在する粗骨材の上面のモルタルが剥離する等のスケーリングを極めて有効に低減させ、コンクリート製品の凍結劣化抑制に極めて優れるものである。
従来では、コンクリート配合物中に微細な空気泡を連行させることにより、スケーリングの低減を図っていたが、振動締固め成形により連行させた空気泡が、ある程度減少してしまっても、スケーリングを有効に抑制することができる。
また、本発明のスケーリング低減コンクリート製品の製造方法は、上記スケーリング低減コンクリート製品を有効に効率よく生産することができる。
【発明を実施するための形態】
【００１６】
本発明を好適例により以下に説明する。
本発明のスケーリング低減コンクリート製品は、コンクリート配合物を振動締固めにより成形して得られる、セメント、骨材及びポリプロピレン繊維を含むコンクリート製品であって、前記コンクリート配合物中の空気量は２．０〜８．０％、粗骨材の最大粒径は２０ｍｍ以下、該ポリプロピレン繊維は、繊維径が１０〜２００μｍで、０．０１〜０．２０容量％含まれている。
【００１７】
本発明のスケーリング低減コンクリート製品に含まれるセメントとしては、特に制限はなく、従来のコンクリート製品に使用されているセメントの中から、コンクリート製品の用途に応じて、適宣選択することができる。
このようなセメントとしては、例えば、普通、中庸熱、低熱、早強、超早強、耐硫酸塩など各種ポルトランドセメント、高炉セメントやシリカセメントなどの混合セメントなどから選ばれる少なくとも一種を挙げることができるが、好適には早強または普通ポルトランドセメントを用いる。
【００１８】
また、本発明のコンクリート製品中に含まれる骨材としては、細骨材及び粗骨材があり、前記細骨材としては、例えば、通常のモルタルやコンクリートに使用されている山砂、陸砂、海砂、川砂、砕砂、高炉スラグ細骨材、フェロニッケルスラグ細骨材、銅スラグ細骨材や電気炉酸化スラグ等が挙げられる。
使用する上記細骨材及び粗骨材は、圧縮強度で１００Ｎ／ｍｍ２を満足できる品質を有するものを選定することが望ましい。
【００１９】
また粗骨材としては、例えば、川砂利、山砂利、陸砂利、海砂利、砕石、高炉スラグ粗骨材、電気炉酸化スラグ等を使用することができる。
粗骨材の最大粒径は、２０ｍｍ以下とする。
ここで、最大粒径の測定は、ＪＩＳ  Ａ  １１０２に準じて行うこととする。
最大粒径を２０ｍｍ以下とすることで、粗骨材とモルタル界面の境界面積を小さくし、スケーリングによる剥離面積が減少することで耐凍害性を上げることができることとなる。
【００２０】
本発明のコンクリート製品には、ポリプロピレン繊維が含まれる。
ポリプロピレン繊維をコンクリート製品に混入させることで、スケーリング抑制が効果的となる。
ポリプロピレン繊維は、１０〜２００μｍであることが、スケーリング量を低減させる点から好ましく、繊維径が５μｍ以下又は３００μｍ以上であるとコンクリート製品のスケーリング抑制効果が認められなくなる。
また該ポリプロピレン繊維の配合量は、コンクリート配合物中、０．０１〜０．２０容量％とすることがコンクリート表面の剥離を防止する効果を付与する点から望ましい。該配合量が、０．００５容量％以下であるとコンクリート製品のスケーリング抑制効果が認められず、また０．３容量以上であるとコンクリート表面に該繊維が残存して外観上問題となる。
更に、該ポリプロピレン繊維の密度は、０．８〜１．０ｇ／ｃｍ３であることが望ましい。
【００２１】
更に、また、本発明のコンクリート製品には、必要に応じて公知の混和剤を配合させることができ、例えば、ＡＥ剤、ＡＥ減水剤や高性能減水剤、高性能ＡＥ減水剤等が例示される。
更に必要に応じて、無機混和材も配合することができ、例えば、高炉スラグ微粉末、石灰石微粉末、フライアッシュ、膨張材等が例示される。
これらの配合量は、上記本発明の効果を損なわない範囲で通常当業界で配合されている量で添加することができる。
【００２２】
上記本発明のコンクリート製品は、前記セメント、細骨材、粗骨材、ポリプロピレン繊維及び水を添加し、均一に混練することによりコンクリート配合物を調製し、調製した該コンクリート配合物を振動締固めにより成形して、養生処理を行うことにより得られる。
また、必要応じて、上記したように、コンクリート配合物を調製する際に、混和剤や無機混和材等を添加することも可能である。
また、コンクリート配合物中に配合される水は、特に限定されず、水／セメント質量比が、２０〜５５％となるように配合する。 
【００２３】
即ち、本発明のコンクリート製品の製造に使用するコンクリート配合物に用いる上記各材料成分を、上記所定の割合の配合で一軸式又は二軸式の強制練りパグミル型ミキサ、強制練りパン型ミキサ又は可傾式ミキサなどを用いて混練することにより、当該コンクリート配合物を調製する。
【００２４】
本発明のコンクリート配合物中に含まれる空気量は、２．０〜８．０容量％であり、かかる程度の微細な空気泡を連行することで、スケーリングを抑制することが可能となる。
ここで、空気量はＪＩＳ  Ａ  １１２８に準拠することにより測定した値をいうものである。
【００２５】
次いで、このコンクリート配合物を成形するが、この成形時には、振動締固め成形処理を加える。これにより、得られるコンクリート製品の充填性がより良好なものとなり緻密化され、良好な強度発現性を得ることができる。
加圧振動締固め成形処理としては、使用する機械の出力、振動数によるが、例えば、加圧力が０．０４〜０．４９ＭＰａ、振動数が４７〜１０８Ｈｚ、振幅が０．３〜２．５ｍｍ、最大加速度が４１〜４４２ｍ／ｓ２程度のもので、振動時間は１５〜３０ｓ前後行う。
【００２６】
前記振動締固め成形処理をしたコンクリート配合物を、養生することで、本発明のコンクリート製品を得る。
養生方法は、特に限定されず、通常のコンクリートの養生方法であれば任意の方法を適用することができ、例えば、蒸気養生を適用することができる。具体的な養生条件としては、室温にて２〜６時間程度前養生した後、１時間当たり、１０〜３０℃程度の昇温速度で、５０〜８０℃程度に昇温して２〜６時間程度保持し、次いで、自然冷却する方法が例示できる。
【００２７】
このような本発明のコンクリート製品は、ＡＳＴＭ  Ｃ６７２に準じた目視レーティング６段階評価により、第１段階である「極めて軽度のスケーリング」まで、スケーリングを低減させることができる。
【実施例】
【００２８】
本発明を次の実施例及び比較例により説明するが、これらに限定されるものではない。
（使用材料）
・セメントＣ：普通ポルトランドセメント（住友大阪セメント株式会社製）
・細骨材Ｓ  ：山形県東根産砕砂（密度２．５７ｇ／ｃｍ３）
・粗骨材Ｇ１：山形県長井産砕石２０１５（密度２．６８ｇ／ｃｍ３）
・粗骨材Ｇ２：山形県長井産砕石１５０５（密度２．６９ｇ／ｃｍ３）
・フライアッシュＦＡ：ファイナッシュ２０（ＪＩＳ  Ｉ種品、ＳｉＯ２含有量４５％以上、絶乾密度２．３６ｇ／ｃｍ３、四国電力株式会社製）
・ＡＥ減水剤Ａｄ：ポゾリス１５Ｌ  ＡＥ減水剤標準形（Ｉ種）
（ＢＡＳＦポゾリス株式会社製）
・高性能ＡＥ減水剤Ｓｐ：レオビルドＳＰ８ＳＶ  標準形（Ｉ種）
（ＪＩＳ  Ａ  ６２０４適合品、ＢＡＳＦポゾリス株式会社製）
・ＡＥ剤：マイクロエア１０１  ＡＥ剤（Ｉ種）
（ＪＩＳ Ａ ６２０４適合品、ＢＡＳＦポゾリス株式会社製）
・水Ｗ  ：水道水
・繊維Ｆ：下記表１に示す。
【００２９】
【表１】
2012206882.tif 000002
【００３０】
（実施例１〜３、比較例１〜９）
上記各材料を用いて、表２に示す配合組成の各コンクリート配合物を調製した。
具体的には、表２に従って、セメント（Ｃ）、細骨材（Ｓ）、粗骨材（Ｇ１及びＧ２）、フライアッシュ（ＦＡ）、繊維（Ｆ）を表２に示す割合で二軸強制練りミキサに投入し１５秒間攪拌したのち、ＡＥ減水剤（Ａｄ）、高性能ＡＥ減水剤（Ｓｐ）を含む水道水（Ｗ：混練水）を、水／セメント質量比（Ｗ／Ｃ）または水／（結合材：セメント及びフライアッシュ）質量比（Ｗ／Ｂ）が、表２に示すようになる量で投入して９０秒間練り混ぜ、更に繊維については、前記練混ぜ後に投入して６０秒間更に撹拌して、各コンクリート配合物を調製した。
各コンクリート配合物のスランプ値は、ＪＩＳ  Ａ  １１０１のコンクリートのスランプ試験方法に準じて測定し、全て６．０±１．５ｃｍであった。
表２中、ｓ／ａは細骨材／（細骨材及び粗骨材）の容積比を示す。
また、粗骨材の最大粒径ＧｍａｘはＪＩＳ  Ａ  １１０２に準ずることにより測定した粒径を示す。
【００３１】
【表２】
2012206882.tif 000003
【００３２】
また、得られた各コンクリート配合物中の空気量も上記表２中に示す。
空気量は、ＪＩＳ  Ａ  １１２８に準拠して測定した。
【００３３】
得られた各コンクリート配合物を直径２５０ｍｍ×高さ７５ｍｍの円柱供試体に打設した。テーブルバイブレータ（製品名；振動モーター型式ＫＭ７５−２Ｐ、振動数５７Ｈｚ（株）林製作所製）を用いて、振動締固め時間を１５秒（６０Ｈｚ）として、前記円柱供試体の直径２５０ｍｍの下面から振動締固めを実施した。
該供試体の打設後、一次養生として蒸気養生を行なった。蒸気養生条件は、２０℃で２時間前養生を行ない、その後２時間で最高温度５０℃まで上昇させて、蒸気養生を行なった。
次いで、５０℃で２時間保持した後、自然放冷して、各コンクリート製品供試体を製造した。
【００３４】
試験例
（１）スケーリング試験
ＡＳＴＭ  Ｃ６７２に準じて試験を実施した。上記各コンクリート製品供試体の振動締固めを施した上面と反対側の打設底面に、濃度３％の塩化ナトリウム水溶液を高さ６ｍｍ分満たした。そして、−２０℃で約１６〜１８時間の凍結後、供試体を冷凍機から取り出して、２０℃の恒温室で約６〜８時間融解させた。
この２４時間を１サイクルとし、５０回繰り返して、スケーリングを評価した。その結果を表３に示す。
【００３５】
１）スケーリング目視レーティング評価
上記各コンクリート製品供試体について、ＡＳＴＭ  Ｃ  ６７２に準じて評価した。
目視評価として「評価１：極めて軽度のスケーリング（深さ３．２ｍｍまで粗骨材は露出しない）」のものをスケーリング抑制が良好として○とした。また、該評価１に該当しないものを×として表した。
なお、該評価１に対応するスケーリング量は０．２ｋｇ／ｍ２程度である。
２）スケーリング量
スケーリング量は、上記スケーリング試験５サイクル毎に、スケーリングによるコンクリート損失質量（剥落片の質量）を測定し、この質量を供試体断面積（０．０４９ｍ２）で除した値がスケーリング量（ｋｇ／ｍ２）であり、この累積質量を各サイクル時におけるスケーリング量とした。
【００３６】
（２）圧縮強度試験
コンクリート打ち込み直後から起算して材齢１４日後の上記各コンクリート供試体の圧縮強度試験をＪＩＳ  Ａ  １１０８に準じて実施した。
圧縮強度試験は、コンクリート打ち込み直後から起算して材齢１４日に実施した。具体的には、圧縮強度試験は、上記蒸気養生を行なった後、材齢１４日までの残りの期間を気中養生した各コンクリート供試体に対して実施した。但し、気中養生は、２０℃・湿度６０％の恒温室に静置して行なった。
その結果も表３に示す。
【００３７】
【表３】
2012206882.tif 000004
【００３８】
上記表３より、本発明の実施例のコンクリート製品は、極めて良好なスケーリング抑制効果を奏することがわかる。
【産業上の利用可能性】
【００３９】
本発明のスケーリング低減コンクリート製品は、凍害を受ける場所や箇所に用いられたり、施工されたりする道路、橋等の土木、建築構造物に有効に適用することができる。